(57)【要約】  本発明は改良色と加工条件を有するポリエチレン基材壁体製品の製造に関し、特異組合せ安定剤の使用により驚くほどに達成されることができる。【特許請求の範囲】
【請求項１】
組合せCOMB化合物の使用を特徴とするポリエチレンの安定化方法であって、組合せCOMBは成分A、成分B及び成分D、そして所望により成分C、成分E及び成分Fからなる群から選択される少なくとも一成分を含み、
該成分AはＰＣｌ3と化学式（Ia）の化合物を反応させることにより得られる化学式（I）の化合物を含み；
該成分Bは化学式（II）、（IV）及び（IX）の化合物からなる群から選択され；
該成分Dは化学式（XXV）、（XXVI）、（XXVII）、（XXVIII）、（XXIX）、（XXXI）及び（LIII）の化合物と化学式（XXV）並びに（XXVIII）の化合物の組合せからなる群から選択され；
該成分Cは第一立体ヒンダードフェノール基剤酸化防止剤であり、
該成分Eは紫外線吸収剤であり、及び
該成分Fは抗酸剤である、
【化１】
2009544786.tif 000064
【化２】
2009544786.tif 000065
【化３】
2009544786.tif 000066
【化４】
2009544786.tif 000067
【化５】
2009544786.tif 000068
【化６】
2009544786.tif 000069
【化７】
2009544786.tif 000070
【化８】
2009544786.tif 000071
【化９】
2009544786.tif 000072
【化１０】
2009544786.tif 000073
【化１１】
2009544786.tif 000074
【化１２】
2009544786.tif 000075
ことを特徴とする方法。
【請求項２】
該組合せCOMBは成分Fを含む、請求項１に記載の方法。
【請求項３】
該成分Bは化学式（II）の化合物または化学式（IX）の化合物である、請求項１又は２に記載の方法。
【請求項４】
該成分Dは化学式（XXVI）の化合物である、請求項１又は請求項３のいずれか１項に記載の方法。
【請求項５】
該成分FはＺｎＯ、ハイドロタルサイトまたは金属ステアレートである、請求項１又は請求項４のいずれか１項に記載の方法。
【請求項６】
該ハイドロタルサイトは化学式（LXII）
【化１３】
2009544786.tif 000076
を有する、請求項５に記載の方法。
【請求項７】
該金属ステアレートはステアリン酸亜鉛、ステアリン酸カルシウムまたはステアリン酸ナトリウムである、請求項５に記載の方法。
【請求項８】
該ポリエチレン加工は回転成形、押出、押出吹込成形、射出吹込成形、射出成形及びフィルム吹込成形からなる群から選択されることを特徴とする、請求項１〜７のいずれか１項に記載の方法。
【請求項９】
該ポリエチレン加工は回転成形であることを特徴とする請求項１〜８のいずれか１項に記載の方法。
【請求項１０】
該ポリエチレンはMDPE、LLDPE及びエチレンヘキセンコポリマーからなる群から選択されることを特徴とする請求項１〜９のいずれか１項に記載の方法。
【請求項１１】
該成分A、B、C、D、E及び／又はFは各個成分として、配合物形態で、一以上のマスターバッチ形態でまたはこれら可能組合せで該ポリエチレンに加えられることを特徴とする請求項１〜１０のいずれか１項に記載の方法。
【請求項１２】
請求項１〜１１の一以上の方法により製造されたポリエチレン製品。
【請求項１３】
成分A、成分B、成分Dを含む組成物であって、
成分Aは請求項１に記載される化学式（I）の化合物を含み；
成分Bは請求項１に記載される化学式（II）、（IV）及び（IX）の化合物からなる群から選択され；
成分Dは請求項１に記載される化学式（XXV）、（XXVI）、（XXVII）、（XXVIII）、（XXIX）、（XXXI）及び（LIII）の化合物ならびに化学式（XXV）の化合物と化学式（XXVIII）の化合物との組合せからなる群から選択される、組成物。
【請求項１４】
成分Fを含み、該成分Fは金属ステアレートである、請求項１３に記載の組成物。
【請求項１５】
該各個成分の物理的混合による請求項１３又は１４に記載の組成物の調製方法。
【請求項１６】
請求項１３又は１４に記載の組成物の、ポリエチレン安定化のための使用。
【請求項１７】
請求項１６に記載の組成物の、回転成形中のポリエチレン安定化のための使用。
【発明の詳細な説明】
【技術分野】
【０００１】
本発明は特定組合せ安定剤により驚くほどに達せられることができる改良色及び加工条件でポリエチレン基材壁体製品の製造に関する。
【背景技術】
【０００２】
ポリオレフィン及び他の熱可塑性樹脂は常温及び高温で酸素作用を受けやすい。酸化防止剤と加工安定剤は押出、成形品生産（射出成形、ブロー成形、回転成形等）及び最終使用中に重合体酸化を遅延する。酸化防止剤と加工安定剤は重合体色彩とメルトフローの調節を助け、ポリマー物理的一般性質の維持を助ける。もっと要求のきびしい加工条件に向く傾向は安定「系」手段方法の必要をもたらした。フェノール系酸化防止剤と亜燐酸エステル基剤加工安定剤の併用は加工中に色彩とメルトフローを改良することができる一方で長時間熱安定性を維持する。この系手段方法はポリマーを配合、成形加工、及び粉砕再生操作中に分解から保護する。ポリマー系の全配合成分は（1）安定剤活性に環境提供し、及び（2）影響を及ぼして発生する安定化反応にあずかる可能性を有する。
【０００３】
それらの安定化成分は規定厚さの壁体からなる一定組立を特徴とする連続のポリエチレン基材プラスチック製品について経済的重要性がある。実用例はポリエチレンタンク、収納溜めます、円錐底タンク、架橋ポリエチレンタンクであり、二層構造も、しかしまためっき用バレル、懸垂物、商業、工業、農業及び個人用のプラスチックかごにも相当する。
【０００４】
特別の焦点は回転成形法または回転注型法用途にある。下記にこれらの特別用途はプラスチックから追加的にガラス繊維で補強されることができるより大形中空体を生産するためによく適用される回転成形手順として半和される。手順は次のとおり出現する：プラスチック材料は型に充填され、その後に閉じられる。この装置はプラスチック材料の融解範囲を明らかに越えて加熱され、低速で異軸まわりに回転されて、回転装置の内壁面にプラスチック融液付着に導く。冷却後に中空プラスチック製品は取出されることができる。この方法で、中密度ポリエチレン（MDPE、MDPEは大抵高密度ポリエチレンHDPEとしても分類される）または低線密度ポリエチレン（LLDPE）から製造される運搬車及び固定貯蔵目的タンクおよびコンテナのような製品は生産されることができる。MDPEまたはLLDPEホモポリマーより好ましくはエチレンブテン共重合体（MDPE-またはLLDPE-ブテンコポリマー）、より好ましくはエチレンヘキセンまたはオクタン共重合体（MDPE-またはLLDPE-ヘキセンコポリマーまたはMDPE-またはLLDPE-オクテン共重合体）は必要耐久性並びに剛性成形品を提供する一方で加工は同様メルトインデックスを有する他の回転成形用樹脂ほど容易に起こる。他の例は大形農業用並びに薬品貯蔵コンテナと水槽並びにボート、カヤック及びカヌーに向けている。
【０００５】
通常は手順中の要求オーブン温度は250℃超過であり、時には400℃の温度さえも超える。それらの苛酷条件は適ポリマー種類のほかに安定剤の用心選択を必要とする。回転成形用ポリオレフィン等級は加工中に広プロセス窓、（すなわち、傑色メルトフロー安定性）、良耐酸化性を供給しなければならず、加工後製品の良好解離にできるだけ低い型粘着性を有するであろう。高剛性とすぐれた機械的性質をもって上述ポリエチレン成形製品は現今では架橋ポリエチレン、繊維ガラス及び鋼製品をまでも代用することができる。
【０００６】
ホスフィットまたはホスホニットとポリオレフィンでの立体障害フェノール基剤酸化防止剤及び/又は立体障害アミン基剤安定剤（HAS）の安定剤組合せ使用はアール・ガヘター、エイチ・ミュラー（R. Gaechter, H. Mueller）、「プラスチック添加剤便覧（Plastics Additives Handbook）」、ハンサー・パブリシャーズ（Hanser Publishers）、p. 40-71（1990年）、から知られる。
【０００７】
米国特許出願公開第2003146542号明細書は回転成形ポリオレフィン重合体製品の調製法を開示する。
【０００８】
国際公開第0162832号パンフレットは紫外線安定剤を含む安定剤の存在において回転成形で用いるためのポリオレフィン重合体粉末を開示する。
【０００９】
米国特許第3755610号明細書は4,4'-チオビス-（6-tert.-ブチル-m-クレゾール）とＰＣｌ3を反応させることにより得られる生成物を開示する。
【００１０】
残念ながら既知安定剤系統はある程度はポリエチレン製品の成形に関する要求条件ばかりかなうだけである。
【先行技術文献】
【特許文献】
【００１１】
【特許文献１】米国特許出願公開第2003/146542号明細書
【特許文献２】国際公開第01/62832号パンフレット
【特許文献３】米国特許第3755610号明細書
【非特許文献】
【００１２】
【非特許文献１】アール・ガヘター、エイチ・ミュラー（R. Gaechter, H. Mueller）著、「プラスチック添加剤便覧（Plastics Additives Handbook）」、ハンサー・パブリシャーズ（Hanser Publishers）、1990年、p. 40-71
【発明の概要】
【発明が解決しようとする課題】
【００１３】
驚くほどに安定剤のある一定組合せはポリエチレン型ポリマー加工技術の現状を改良しうることがわかった。
【課題を解決するための手段】
【００１４】
この発明の主題は組合せCOMB化合物の使用を特徴とするポリエチレンの安定化方法であって、組合せCOMBは成分A、成分B及び成分D、そして所望により成分C、成分E及び成分Fからなる群から選択された少なくとも一成分を含み、成分Aは化学式（Ia）の化合物とＰＣｌ3を反応させることにより得られるものである化学式（I）の化合物を含み、成分Bは化学式（II）、（IV）及び（IX）の化合物からなる群から選択され、及び成分Dは化学式（XXV）、（XXVI）、（XXVII）、（XXVIII）、（XXIX）、（XXXI）及び（LIII）の化合物そして化学式（XXV）並びに化学式（XXVIII）の化合物の組合せからなる群から選択され；成分Cは第一立体ヒンダードフェノール基剤酸化防止剤であり、成分Eは紫外線吸収剤であり、及び成分Fは抗酸剤である。
【００１５】
【化１】
2009544786.tif 000002
【００１６】
【化２】
2009544786.tif 000003
【００１７】
4,4'-チオビス-(6-tert.-ブチル-m-クレゾール)
【００１８】
【化３】
2009544786.tif 000004
【００１９】
トリス(2,4-ジ-tert-ブチルフェニル)ホスフィット
【００２０】
【化４】
2009544786.tif 000005
【００２１】
ビス(2,4-ジ-t-ブチルフェニル)ペンタエリトリトールジホスフィット
【００２２】
【化５】
2009544786.tif 000006
【００２３】
テトラキス(2,4-ジ-tert-ブチルフェニル)[1,1-ビフェニル]-4,4'ジルビスホニット
【００２４】
【化６】
2009544786.tif 000007
【００２５】
重合体[N,N'-ビス(2,2,6,6-テトラメチル-4-ピペリジル)ヘキサメチレンジアミン/2,4-ジクロロ-N-(1,1,3,3-テトラメチルブチル)-1,3,5-トリアジン-2-アミン]
【００２６】
【化７】
2009544786.tif 000008
【００２７】
2,2,4,4-テトラメチル-7-オキサ-3,20-ジアザ-ジスピロ[5.1.11.2]-ヘネイコサン-21-ノンとエピクロロヒドリンのポリマー
【００２８】
【化８】
2009544786.tif 000009
【００２９】
N-ブチル-1-ブタナミンとN-ブチル-2,2,6,6-テトラメチル-4-ピペリジナミンの反応生成物2,4,6-トリクロロ-1,3,5-トリアジンを有する1,6-ヘキサンジアミン、N,N'-ビス(2,2,6,6-テトラメチル-4-ピペリジニル)-ポリマー
【００３０】
【化９】
2009544786.tif 000010
【００３１】
ポリ-[1-(2'-ヒドロキシエチル)-2,2,6,6-テトラメチル-4-ヒドロキシピペリジルスクシネート
【００３２】
【化１０】
2009544786.tif 000011
【００３３】
ポリ-[(6-モルホリノ-s-トリアジン-2,4-ジル)[2,2,6,6-テトラメチル-4-ピペリジル)イミノ]-ヘキサメチレン-[(2,2,6,6-テトラメチル-ピペリジル)イミノ]]
【００３４】
【化１１】
2009544786.tif 000012
【００３５】
1,3-ビス-[2'-シアノ-3',3-ジフェニルアクリロイル)オキシ]-2,2-ビス-｛[2-シアノ-3',3'-ジフェニルアクリロイル)オキシ]メチル｝プロパン
【００３６】
【化１２】
2009544786.tif 000013
【００３７】
[(4-メトキシフェニル)-メチレン]プロパンジオイック酸-ビス(1,2,2,6,6-ペンタメチル-4-ピペリジニル)エステル
【００３８】
好ましい実施形態において組合せCOMBは成分Fを含む。
【００３９】
別の好ましい実施形態において組合せCOMBは成分Cを含む。
【００４０】
さらに好ましい実施形態において組合せCOMBは成分Cと成分Fを含む。
【発明を実施するための形態】
【００４１】
成分A、B、C、D、E及びFはエイチ・ツヴァイフェル（H. Zweifel）編、「プラスチック添加剤便覧（Plastics Additives Handbook）」、第5版、ハンサー・パブリッシャーズ（Hanser Publishers）、ミュンヘン（2001年）のような文献から知られる成分である。主に「プラスチック添加剤便覧（Plastics Additives handbook）」に挙げられている全成分A、B、C及びDは使用されることができる。
【００４２】
成分Aは好ましくは、成分Aの全重量基準で化学式（I）の化合物を少なくとも10重量％、好ましくは20重量％、より好ましくは30重量％、もっとより好ましくは40重量％、格別には50重量％含有する。成分Aの残部は常用は化学式（I）の化合物の製造中に形成する別生成物からなる。
【００４３】
化学式（I）の化合物を含む成分Aは好ましくは商業的入手性製品ホスタノクス(Hostanox）OSP-1である。
【００４４】
成分Aはまた化学式（I）の化合物からなることもできる。
【００４５】
好ましくは成分Bは化学式（II）の配合物（好ましくはホスタノクス(Hostanox）PAR 24）または化学式（IX）の配合物（好ましくはサンドスタブ(Sandostab）P-EPQ）である。
【００４６】
好ましくは成分Dは化学式（XXVI）の配合物（好ましくはホスタヴェ（Hostavin）N30）である。
【００４７】
この発明のすべての実施形態及び望ましい実施形態において、好ましくは成分Cは化学式（XI）、（XII）、（XIII）、（XIV）、（XV）、（XVI）、（XVII）、（XVIII）、（XIX）、（XXXII）、（LXXIII）、（LXXIV）および（LXXV）の化合物からなる群；
【化１３】
2009544786.tif 000014
【００４８】
2,6-ジ-tert.-ブチル-4-メチル-フェノール
【００４９】
【化１４】
2009544786.tif 000015
【００５０】
オクタデシル3,5-ジ-tert-ブチル-ヒドロキシヒドロシンナメート
【００５１】
【化１５】
2009544786.tif 000016
【００５２】
テトラキス［メチレン(3,5-ジ-tert-ブチルヒドロキシヒドロシンナメート）］-メタン
【００５３】
【化１６】
2009544786.tif 000017
【００５４】
1,3,5-トリメチル-2,4,6-トリス（3,5-ジ-tert-ブチル-4-ヒドロキシベンジル）ベンゼン
【００５５】
【化１７】
2009544786.tif 000018
【００５６】
1,3,5-トリス（3,5-ジ-tert-4-ヒドロキシベンジル）イソシアヌレート
【００５７】
【化１８】
2009544786.tif 000019
【００５８】
3,5-ビス（1,1-ジメチル-エチル）-4-ヒドロキシ-C7-C9-アルキルエステル
【００５９】
【化１９】
2009544786.tif 000020
【００６０】
トリエチレングリコールビス-3-（3-tert-4-ヒドロキシ-5-メチルフェニル）-プロピオネート
【００６１】
【化２０】
2009544786.tif 000021
【００６２】
1,6-ヘキサンジオールビス?3-（3,5-ジ-tert-ブチル-4-ヒドロキシフェニル）プロピオネート
【００６３】
【化２１】
2009544786.tif 000022
【００６４】
ビス［3,3-ビス-（4'-ヒドロキシ-3'-tert-ブチルフェニル）ブタン酸］-グリコールエステル
【００６５】
【化２２】
2009544786.tif 000023
【００６６】
1,3,5-トリス（4-tert-ブチル-ヒドロキシ-2,6-ジメチルベンジル）-1,3,5-トリアジン-2,4,6-（1H、3H、5H）-トリオン
【００６７】
【化２３】
2009544786.tif 000024
【００６８】
ジエチルホスホネートカルシウムビス（（（3,5-ビス（1,1-ジメチルエチル）-4-ヒドロキシフェニル）メチル）
【００６９】
【化２４】
2009544786.tif 000025
【００７０】
2,6-ジ-tert.-ブチル-4-エチル-フェノール
【００７１】
【化２５】
2009544786.tif 000026
【００７２】
2-（1,1-ジメチルエチル）-6-［3-（1,1-ジメチルエチル）-2-ヒドロキシ-5-メチルフェニル］-4-メチルフェニル-アクリレート
から選択される。
【００７３】
より好ましくは成分Cは化学式（XII）、（XIII）、（XIV）、（XV）、（XIX）及び（XXXII）の化合物からなる群から選択される。
【００７４】
さらにより好ましくは成分Cは化学式（XII）の配合物（好ましくはホスタノクス(Hostanox）O16）、化学式（XIII）の配合物（好ましくはホスタノクス（Hostanox）O10）、化学式（XIX）の配合物（好ましくはホスタノクス（Hostanox）O3）からなる群から選択される。
【００７５】
格別に好ましくは成分Cは化学式（XII）の配合物（好ましくはホスタノクス（Hostanox）O16）である。
【００７６】
この発明のすべての実施形態及び好ましい実施形態において、好ましくは成分Eはヒドロキシベンゾトリアゾール、ヒドロキシベンゾフェノン、ヒドロキシフェニルトリアジン、シアノアクリレート、桂皮酸誘導体、ベンジリデンマロネート、オキサルアニリド、ベンズオキサジノン、酸化亜鉛、二酸化チタン、カーボンブラック及びニッケル消光材からなる群から選択される。
【００７７】
より好ましくは成分Eはヒドロキシベンゾトリアゾール、ヒドロキシベンゾフェノン、ヒドロキシフェニルトリアジン及びベンジリデンマロネートからなる群から選択される。
【００７８】
さらにより好ましくは成分Eは化学式（XXXV）、（XXXVI）、（XXXVII）、（XXXVIII）、（XXXIX）、（XL）、（XLI）、（XLIII）、（XLIV）、XLV）、（XLVI）、（XLVII）、（XLVIII）、（XLIX）、（L）、（LI）、（LII）、（LIII）、（LIV）、（LV）、（LVI）、（LVII）、（LVIII）、（LIX）および（LXXII）の化合物からなる群；
【００７９】
【化２６】
2009544786.tif 000027
【００８０】
2-ヒドロキシ-4-n-オクチルオキシベンゾフェノン
【００８１】
【化２７】
2009544786.tif 000028
【００８２】
2-ヒドロキシ-4-メトキシベンゾフェノン
【００８３】
【化２８】
2009544786.tif 000029
【００８４】
2,4-ジヒドロキシベンゾフェノン
【００８５】
【化２９】
2009544786.tif 000030
【００８６】
ビス-（2-ヒドロキシ-4-メトキシフェニル）メタノン
【００８７】
【化３０】
2009544786.tif 000031
【００８８】
2,2',4,4'-テトラヒドロキシベンゾフェノン
【００８９】
【化３１】
2009544786.tif 000032
【００９０】
2-ヒドロキシ-2'-アリルオキシベンゾフェノン
【００９１】
【化３２】
2009544786.tif 000033
【００９２】
2-ヒドロキシ-2'-メトキシベンゾフェノン
【００９３】
【化３３】
2009544786.tif 000034
【００９４】
2,2'-ジヒドロキシ-4,4'-ジメトキシベンゾフェノン-5,5'-ジスルホン酸ナトリウム塩
【００９５】
【化３４】
2009544786.tif 000035
【００９６】
2,2'-ジヒドロキシ-4-メトキシベンゾフェノン
【００９７】
【化３５】
2009544786.tif 000036
【００９８】
2-（2'-ヒドロキシ-5'-メチルフェニル）ベンゾトリアゾール
【００９９】
【化３６】
2009544786.tif 000037
【０１００】
2-［2-ヒドロキシ-3,5-ジ-（a,a-ジメチルベンジル）フェニル］-2H-ベンゾトリアゾール
【０１０１】
【化３７】
2009544786.tif 000038
【０１０２】
2-（5-クロロベンゾトリアゾル-2-イル）-4-メチル-6-tert-ブチル-フェノール
【０１０３】
【化３８】
2009544786.tif 000039
【０１０４】
2-（2'-ヒドロキシ-3',5'-ジtert-ブチルフェニル）-ベンゾトリアゾール
【０１０５】
【化３９】
2009544786.tif 000040
【０１０６】
2-（2H-ベンゾトリアゾル-2-イル）-4-（tert-ブチル）-6-（sec-ブチル）フェノール
【０１０７】
【化４０】
2009544786.tif 000041
【０１０８】
2-（4,6-ジフェニル-1,3,5-トリアジン-2-イル）-5-［（ヘキシル)オキシ］-フェノール
【０１０９】
【化４１】
2009544786.tif 000042
【０１１０】
-（4,6-ジフェニル-1,3,5-トリアジン-2-イル）-5-［（ヘキシル)オキシ］-フェノール
【０１１１】
【化４２】
2009544786.tif 000043
【０１１２】
プロパンジオイック酸［（4-メトキシフェニル）-メチレン］-ジメチルエステル
【０１１３】
【化４３】
2009544786.tif 000044
【０１１４】
［（4-メトキシフェニル）-メチレン］プロパンジオイック酸-ビス（1,2,2,6,6-ペンタメチル-4-ピペリジニル）エステル
【０１１５】
【化４４】
2009544786.tif 000045
【０１１６】
テトラ-エチル-2,2'-（1,4-フェニレン-ジメチリデン）-ビスマロネート
【０１１７】
【化４５】
2009544786.tif 000046
【０１１８】
2-エチル，-2'-エトキシ-オキサルアニリド
【０１１９】
【化４６】
2009544786.tif 000047
【０１２０】
エチル-2-シアノ-3,3-ジフェニルアクリレート
【０１２１】
【化４７】
2009544786.tif 000048
【０１２２】
（2-エチルヘキシル）-2-シアノ-3,3-ジフェニルアクリレート
【０１２３】
【化４８】
2009544786.tif 000049
【０１２４】
1,3-ビス-［（2'-シアノ-3',3'-ジフェニルアクリロイル)オキシ］-2,2-ビス-｛［（2'-シアノ-3',3'-ジフェニルアクリロイル)オキシ］メチル｝-プロパン
【０１２５】
【化４９】
2009544786.tif 000050
【０１２６】
2,2'-（1,4-フェニレン）ビス［4H-3,1-ベンゾオキサジ-4-ノン］
【０１２７】
【化５０】
2009544786.tif 000051
【０１２８】
2,4-ジ-tert-ブチル-6-（5-クロロベンゾトリアゾル-2-イル）フェノール
から選択される。
【０１２９】
格別に好ましくは成分Eは化学式（XXXV）、（XLVII）、（XLVIII）、（L）、（LI）、および（LXXII）の化合物からなる群から選択される。
【０１３０】
この発明のすべての実施形態及び望ましい実施形態において、好ましくは成分Fは化学式（LX）の乳酸カルシウム、ハイドロタルサイト、安息香酸ナトリウム、化学式（LXIX）の酸化亜鉛及び金属ステアレートからなる群から選択される；ハイドロタルサイトは好ましくは化学式（LXI）、（LXII）、（LXIII）及び（LXIV）からなる群から選択される；安息香酸ナトリウムは好ましくは化学式（LXV）を有する；金属ステアレートは好ましくは化学式（LXVI）のステアリン酸カルシウム、化学式（LXVII）のステアリン酸亜鉛または化学式（LXVIII）のステアリン酸ナトリウムからなる群から選択され、より好ましくはステアリン酸亜鉛である；
【化５１】
2009544786.tif 000052
【０１３１】
乳酸カルシウム
【０１３２】
【化５２】
2009544786.tif 000053
【０１３３】
、天然鉱物質ハイドロタルサイト
【０１３４】
【化５３】
2009544786.tif 000054
【０１３５】
、好ましくは合成ハイドロタルサイトDHT-4A
【０１３６】
【化５４】
2009544786.tif 000055
【０１３７】
、好ましくは合成ハイドロタルサイトL-55RII
【０１３８】
【化５５】
2009544786.tif 000056
【０１３９】
、好ましくは合成ハイドロタルサイト・ベロポル（Baeropol）MC 6280
【０１４０】
【化５６】
2009544786.tif 000057
【０１４１】
ナトリウムベンゾエート
【０１４２】
【化５７】
2009544786.tif 000058
【０１４３】
金属ステアレート：
（LXVI）：Me＝Ca、カルシウムステアレート
（LXVII）：Me＝Zn、亜鉛ステアレート
（LXVIII）：Me＝Na:, ステアレートナトリウム
【０１４４】
ＺｎＯ
（LXIX）、酸化亜鉛。
【０１４５】
より好ましくは成分FはＺｎＯ、ヒドロタルキットまたは金属ステアレートである；ヒドロタルキットは好ましくは化学式（LXI）、（LXII）、（LXIII）及び（LXIV）からなる群から選択され、より好ましくは化学式（LXII）のヒドロタルキットである；金属ステアレートは好ましくはステアリン酸亜鉛、ステアリン酸カルシウムまたはステアリン酸ナトリウム、より好ましくはステアリン酸亜鉛である。
【０１４６】
さらに好ましくは成分FはＺｎＯ、化学式（LXII）のヒドロタルキット、または金属ステアレートである；金属ステアレートは好ましくはステアリン酸亜鉛、ステアリン酸カルシウムまたはステアリン酸ナトリウム、より好ましくはステアリン酸亜鉛である。
【０１４７】
もっとさらに好ましくは成分Fは金属ステアレートである；金属ステアレートは好ましくはステアリン酸亜鉛、ステアリン酸カルシウムまたはステアリン酸ナトリウム、より好ましくはステアリン酸亜鉛である。
【０１４８】
特別に好ましくはこの発明の主体は、特徴は組合せCOMB化合物の使用であり、組合せCOMBは成分A、成分B及び成分D、そして所望により成分C、成分E及び成分Fからなる群から少なくとも一選択成分を含み、
成分Aは化学式（I）の化合物を含み；
成分Bは化学式（II）、（IV）及び（IX）の化合物、好ましくは化学式（II）及び（IX）の化合物からなる群から選択され；及び
成分D は2,2,4,4-テトラメチル1,7-オキサ-3,20-ジアザ-ジスピロ［5.1.11.2］-ヘンエイコサン-21-ノンとエピクロヒドリンの重合体である；
成分Cはオクタデシル3,5-ジ-tert-ブチル-4-ヒドロキシヒドロシンナメート、テトラキス［メチレン（3,5-ジ-tert-ブチルヒドロキシヒドロシンナメート）］-メタン及びビス［3,3-ビス-（4'-ヒドロキシ-3'-tert-ブチルフェニル）ブタン酸］-グリコールエステルからなる群から選択され；
成分E は2-ヒドロキシ-4-n-オクチルオキシベンゾフェノン、2-（5-クロロベンゾトリアゾル-2-イル）-4-メチル-6-tert-ブチル-フェノール、2-（2'-ヒドロキシ-3' ,5'-ジtert-ブチルフェニル）-ベンゾトリアゾール、2-［4,6-ビス（2,4-ジメチルフェニル)- 1,3,5-トリアジン-2-イル］-5-（オクチルオキシ）フェノール、2-（4,6-ジフェニル-1,3,5-トリアジン-2-イル）-5-［（ヘキシル)オキシ］-フェノール及び2,4-ジ-tert-ブチル-6-（5 クロロベンゾトリアゾル-2-イル）フェノールからなる群から選択され；及び
成分Fは金属ステアレートである、ポリエチレンの安定化方法である。
【０１４９】
さらに特別に好ましくは、この発明の主体は、特徴は組合せCOMB化合物の使用であり、組合せCOMBは成分A、成分B、成分C及び成分D、そして所望により成分E及び成分Fからなる群から少なくとも一選択成分を含み、
成分Aは化学式（I）の化合物を含み；
成分Bは化学式（II）、（IV）及び（IX）の化合物、好ましくは化学式（II）及び（IX）の化合物からなる群から選択され；
成分Cはオクタデシル3,5-ジ-tert-ブチル-4-ヒドロキシヒドロシンナメート、テトラキス［メチレン（3,5-ジ-tert-ブチルヒドロキシヒドロシンナメート）］-メタンまたはビス［3,3-ビス-（4'-ヒドロキシ-3'-tert-ブチルフェニル）ブタン酸］-グリコールエステルからなる群から選択され；及び
成分Dは2,2,4,4-テトラメチル-7-オキサ-3,20-ジアザ-ジスピロ［5.1.11.2］-ヘンエイコサン-21-ノンとエピクロルヒドリンの重合体である；
成分Eは2-ヒドロキシ-4-n-オクチルオキシベンゾフェノン、2-（5-クロロベンゾトリアゾル-2-イル)-4-メチル-6-tert-ブチル-フェノール、2-（2'-ヒドロキシ-3' ,5'-ジtert-ブチルフェニル)-ベンゾトリアゾール、2-［4,6-ビス（2,4-ジメチルフェニル)- 1,3,5-トリアジン-2-イル］-5-（オクチルオキシ）フェノール、2-（4,6-ジフェニル-1,3,5-トリアジン-2-イル）-5-［（ヘキシル)オキシ］-フェノール及び2,4-ジ-tert-ブチル-6-（5 クロロベンゾトリアゾル-2-イル）フェノールからなる群から選択され；及び
成分Fは金属ステアレートである、ポリエチレンの安定化方法である。
【０１５０】
またさらに特別に好ましくは、この発明の主体は、特徴は組合せCOMB化合物の使用であり、組合せCOMBは成分A、成分B、成分D、成分Fそして所望により成分C及び成分Eからなる群から少なくとも一選択成分を含み、
成分Aは化学式（I）の化合物を含み；
成分Bは化学式（II）、（IV）及び（IX）の化合物、好ましくは化学式（II）及び（IX）の化合物からなる群から選択され；
成分Dは2,2,4,4-テトラメチル-7-オキサ-3,20-ジアザ-ジスピロ［5.1.11.2］-ヘンエイコサン-21-ノンとエピクロルヒドリンの重合体である；
成分Fは金属ステアレート、好ましくはステアリン酸亜鉛、ステアリン酸カルシウムまたはステアリン酸ナトリウム、より好ましくはステアリン酸亜鉛であり；
成分Cはオクタデシル3,5-ジ-tert-ブチル-4-ヒドロキシヒドロシンナメート、テトラキス［メチレン（3,5-ジ-tert-ブチルヒドロキシヒドロシンナメート）］-メタン及びビス［3,3-ビス-（4'-ヒドロキシ-3'-tert-ブチルフェニル）ブタン酸］-グリコールエステルからなる群から選択され；及び
成分Eは2-ヒドロキシ-4-n-オクチルオキシベンゾフェノン、2-（5-クロロベンゾトリアゾル-2-イル)-4-メチル-6-tert-ブチル-フェノール、2-（2'-ヒドロキシ-3' ,5'-ジtert-ブチルフェニル)-ベンゾトリアゾール、2-［4,6-ビス（2,4-ジメチルフェニル)- 1,3,5-トリアジン-2-イル］-5-（オクチルオキシ）フェノール、2-（4,6-ジフェニル-1,3,5-トリアジン-2-イル）-5-［（ヘキシル)オキシ］-フェノール及び2,4-ジ-tert-ブチル-6-（5 クロロベンゾトリアゾル-2-イル）フェノールからなる群から選択される、
ポリエチレンの安定化方法である。
【０１５１】
もっとさらに特別に好ましくは、この発明の主体は、特徴は組合せCOMB化合物の使用であり、組合せCOMBは成分A、成分B、成分C、成分D及び成分F、そして所望により成分Eからなる群から少なくとも一選択成分を含み、
成分Aは化学式（I）の化合物を含み；
成分Bは化学式（II）、（IV）及び（IX）の化合物、好ましくは化学式（II）及び（IX）の化合物からなる群から選択され；
成分Cはオクタデシル3,5-ジ-tert-ブチル-4-ヒドロキシヒドロシンナメート、テトラキス［メチレン（3,5-ジ-tert-ブチルヒドロキシヒドロシンナメート）］-メタン及びビス［3,3-ビス-（4'-ヒドロキシ-3'-tert-ブチルフェニル）ブタン酸］-グリコールエステルからなる群から選択され；
成分Dは2,2,4,4-テトラメチル-7-オキサ-3,20-ジアザ-ジスピロ［5.1.11.2］-ヘンエイコサン-21-ノンとエピクロルヒドリンの重合体である；及び
成分Fは金属ステアレート、好ましくはステアリン酸亜鉛、ステアリン酸カルシウムまたはステアリン酸ナトリウム、より好ましくはステアリン酸亜鉛であり；
成分Eは2-ヒドロキシ-4-n-オクチルオキシベンゾフェノン、2-（5-クロロベンゾトリアゾル-2-イル)-4-メチル-6-tert-ブチル-フェノール、2-（2'-ヒドロキシ-3' ,5'-ジtert-ブチルフェニル)-ベンゾトリアゾール、2-［4,6-ビス（2,4-ジメチルフェニル)- 1,3,5-トリアジン-2-イル］-5-（オクチルオキシ）フェノール、2-（4,6-ジフェニル-1,3,5-トリアジン-2-イル）-5-［（ヘキシル)オキシ］-フェノール及び2,4-ジ-tert-ブチル-6-（5 クロロベンゾトリアゾル-2-イル）フェノールからなる群から選択される、
ポリエチレンの安定化方法である。
【０１５２】
さらなるこの発明の主体は成分A、成分B、成分Dを含む組成物であって、
成分Aは化学式（I）の化合物を含み；
成分Bは化学式（II）、（IV）及び（IX）の化合物、好ましくは化学式（II）及び（IX）の化合物からなる群から選択され；
成分Dは化学式（XXV）、（XXVI）、（XXVII）、（XXVIII）、（XXIX）、（XXXI）及び（LIII）の化合物ならびに化学式（XXV）の化合物と（XXVIII）の化合物との組合せからなる群から選択される、組成物である。
【０１５３】
さらなるこの発明の主体は成分A、成分B、成分D及び成分Fを含む組成物であって、
成分Aは化学式（I）の化合物を含み；
成分Bは化学式（II）、（IV）及び（IX）の化合物、好ましくは化学式（II）及び（IX）の化合物からなる群から選択され；
成分Dは化学式（XXV）、（XXVI）、（XXVII）、（XXVIII）、（XXIX）、（XXXI）及び（LIII）の化合物と化学式（XXV）並びに（XXVIII）の化合物の組合せからなる群から選択される；及び
成分Fは金属ステアレートであり、金属ステアレートは好ましくはステアリン酸亜鉛、ステアリン酸カルシウムまたはステアリン酸ナトリウム、より好ましくはステアリン酸亜鉛である、を含む組成物である。
【０１５４】
さらなるこの発明の主体は成分A、成分B、成分Dを含む組成物であって、
成分Aは化学式（I）の化合物を含み；
成分Bは化学式（II）、（IV）及び（IX）の化合物、好ましくは化学式（II）及び（IX）の化合物からなる群から選択され；
成分Dは2,2,4,4-テトラメチル-7-オキサ-3,20-ジアザ-ジスピロ［5.1.11.2］-ヘンエイコサン-21-ノンとエピクロルヒドリンのポリマーである、を含む組成物である。
【０１５５】
さらなるこの発明の主体は成分A、成分B、成分D及び成分Fを含む組成物であって、
成分Aは化学式（I）の化合物を含み；
成分Bは化学式（II）、（IV）及び（IX）の化合物、好ましくは化学式（II）及び（IX）の化合物からなる群から選択され；
成分Dは2,2,4,4-テトラメチル-7-オキサ-3,20-ジアザ-ジスピロ［5.1.11.2］-ヘンエイコサン-21-ノンとエピクロルヒドリンのポリマーであり；及び
成分Fは金属ステアレートであり、金属ステアレートは好ましくはステアリン酸亜鉛、ステアリン酸カルシウムまたはステアリン酸ナトリウム、より好ましくはステアリン酸亜鉛である、を含む組成物である。
【０１５６】
さらなるこの発明の主体は成分A、成分B、成分Dを含む組成物であって、
成分Aは化学式（I）の化合物を含み；
成分Bは化学式（II）または（IX）の化合物である；
成分Dは2,2,4,4-テトラメチル-7-オキサ-3,20-ジアザ-ジスピロ［5.1.11.2］-ヘンエイコサン-21-ノンとエピクロルヒドリンのポリマーである、を含む組成物である。
【０１５７】
さらなるこの発明の主体は成分A、成分B、成分D及び成分Fを含む組成物であって、
成分Aは化学式（I）の化合物を含み；
成分Bは化学式（II）または（IX）の化合物である；
成分Dは2,2,4,4-テトラメチル-7-オキサ-3,20-ジアザ-ジスピロ［5.1.11.2］-ヘンエイコサン-21-ノンとエピクロルヒドリンのポリマーであり；及び
成分Fは金属ステアレートであり、金属ステアレートは好ましくはステアリン酸亜鉛、ステアリン酸カルシウムまたはステアリン酸ナトリウム、より好ましくはステアリン酸亜鉛である、を含む組成物である。
【０１５８】
成分A、B及びDを含む組成物と成分A、B、D及びFを含む組成物の成分Aは化学式（I）の化合物を成分Aの全重量基準で少なくとも10wt％、好ましくは20wt％、より好ましくは30wt％、さらにより好ましくは40wt％、格別には50wt％含有する。好ましくは化学式（I）の化合物は化学式（Ia）の化合物とＰＣｌ3を反応させることにより得られる。成分Aの残部分は通常は、化学式（I）の化合物の製造中に形成する別生成物からなる。
【０１５９】
成分Aはまた化学式（I）の化合物からなることもできる。
【０１６０】
成分A、B及びDを含む組成物と成分A、B、D及びFを含む組成物は組成物全重量基準で成分A、B及びDの重量和または成分A、B、D及びFの重量和それぞれの少なくとも50重量％、好ましくは75重量％、より好ましくは90重量％からなる。成分A、B及びDを含む組成物と成分A、B、D及びFを含む組成物はまたそれぞれ成分A、B及びDと成分A、B、D及びFのみに存することもできる。成分B及びDの総合重量または成分B、D及びFの総合重量と成分Aの重量の相対比は１：２０〜２０：１、好ましくは１：１０〜１０：１、より好ましくは１：５〜５：１であることができる。
【０１６１】
成分A、B及びDを含む組成物と成分A、B、D及びFを含む組成物はさらに、好ましくは第一立体ヒンダードフェノール基剤酸化防止剤、抗酸剤、紫外線吸収剤、金属奪活剤、硫黄基剤チオエーテル、静電防止剤及び滑剤からなる群から選択される成分を含むことができる。
【０１６２】
成分A、B及びDを含む組成物と成分A、B、D及びFを含む組成物は各個成分を物理的混合することにより、好ましくはブレンディングまたは混合により調製されることができ、ブレンディングまたは混合は好ましくは配合物の固体または溶融状態でなされる；好ましくはブレンディングまたは混合はドライブレンディングによりなされる。それによってさらなるこの発明の主体は各個成分を物理的配合することによる成分A、B及びDを含む組成物または成分A、B、D及びFを含む組成物の調製方法である。
【０１６３】
さらなるこの発明の主体はポリエチレンの安定化に好ましくはポリエチレンの回転成形中に成分A、B及びDを含む組成物または成分A、B、D及びFを含む組成物の使用である。
【０１６４】
さらなるこの発明の主体は成分A、B及びDを含む組成物または成分A、B、D及びFを含む組成物のポリエチレンに対するポリエチレン加工中、好ましくは回転成形中の添加により製造中に安定化されたポリエチレンの製品である。
【０１６５】
好ましくはポリエチレンはHDPE、MDPE、LDPE、LLDPE及びエチレンのブテン、ヘキセンまたはオクテン共重合体、より好ましくはHDPE、MDPE、LLDPE及びそれらブテン、ヘキセンまたはオクテン基剤コポリマー、さらにより好ましくはMDPE、LLDPE及びそれらのエチレンヘキセンまたはそれらのエチレンオクテンコポリマーからなる群から選択される。
【０１６６】
好ましくはMDPEは0.92 〜 0.95 g/cm3の密度を有するのに対してLLDPEは好ましくは0.91 〜 0.94 g/cm3の密度を有する。
【０１６７】
成分Aはポリエチレン重量基準で好ましくは0.01〜1.0   wt％より好ましくは0.02〜0.2 wt％の量で使用される。
【０１６８】
成分B、C、D、E及びFは各自、個別的に及び互いから独立にポリエチレン重量基準で好ましくは0.01〜5 wt％、より好ましくは0.02〜0.5 wt％の量で使用される。
【０１６９】
各成分B、C、D、E及び/又はFの一以上、例えば、成分Aを二相異成分B及び一成分Dと共に使用することは可能であり、組合せ成分Aの重量和はポリエチレン重量基準で上記重量範囲に従っている；同様のことは各B、C、D、E及びF組合せ成分の重量和にあてはまる。
【０１７０】
成分A、B、C、D、E及び/又はFはポリエチレンに各個成分として配合物形態で、一以上のマスターバッチ形態でまたはこれらの可能性を組み合わせて加えられることができる；各組成または親練りはすべての可能組合せにおいて成分A、B、C、D、E及び/又はFの一以上を含むことができる。
【０１７１】
成分A、B、C、D、E及び/又はFの添加はポリエチレン加工前または中のいつでも実行される。
【０１７２】
好ましくは成分Aと成分B、C、D E及びFは各個成分として、マスターバッチ形態でまたは両方を組み合わせてポリエチレン加工前または中に、好ましくは押出、より好ましくは溶融押出前または中に、ポリエチレンに加えられ、ポリエチレンと成分A〜Fを含むポリエチレン配合物を生じ、このポリエチレン配合物はよくポリエチレン成形材料と称される。好ましくはこのポリエチレン成形材料は好ましくは回転成形法、溶融押出法、押出吹込成形、射出吹込成形法、射出成形及びインフレート法、より好ましくは回転成形法である後続の加工より前に細砕されるであろう。
【０１７３】
成分Aと成分B、C、D、E及び/又はFの結合はすべての挙げられた望ましい実施形態及び組合せにおいてポリエチレン加工中にポリエチレンの安定化のために、好ましくは熱安定度、抗酸化性を改良し、ポリエチレンの加工中変色を防止し、そしてポリエチレン加工端で成形品取出し能力を向上する加工安定剤として使用される。好ましくは成分A、B、C、D、E及び/又はFの組合せはすべての挙げられた好ましい実施形態及び組合せにおいてポリエチレンの安定化に使用され、回転成形、押出、溶融押出、押出吹込成形、射出吹込成形、射出成形及びインフレート前または中に、より好ましくは回転成形前または中に加えられる。
【０１７４】
ポリエチレンの回転成形法は好ましくは250℃超過、より好ましくは280℃超過、さらにより好ましくは300℃超過温度で実施される。
【０１７５】
ポリエチレンの回転成形は好ましくは5分を越える、より好ましくは10分を越える、そしてさらにより好ましくは20分超過の加工時間で実施される。
【０１７６】
成分Aと成分B、C、D、E及び/又はFの結合COMBはすべての挙げられた望ましい実施形態及び組合せにおいて金属奪活剤、硫黄基剤チオエーテル、静電防止剤または滑剤と同様の一般使用加工添加剤をさらに含有することが可能である。
【０１７７】
さらなるこの発明の主体は記載された方法のどれかにより製造され、それによって組合せCOMB化合物で安定化され、組合せCOMBはすべての挙げられた望ましい実施形態及び組合せで存在するポリエチレン製品である。
【０１７８】
驚くほど成分A、BとC及び/又はDおよび選択的にFの組合せ使用は熱安定度と抗酸化性に関してポリエチレンの加工性を改良する。加工ポリエチレン及び製造製品の実質的酸化防止効果、高メルトフロー安定性、稀釈着色傾向及び改良された成形品取出し性は、格別には回転成形方法の壁体形成工程中に実測される。
【０１７９】
黄色度指数（YI）の増加により大抵実測される製品変色は減少される。成形品取出し能力（DMA）は改良され、それは着色及びメルトフロー特性に悪影響を及ぼしうる金属ステアレートのような内部用離型助剤について必要はより少ないかまたはなくなるということである。
【０１８０】
しかしまた金属ステアレートを使用するときには黄色度指数は成分Aの使用により相当に低下される。メルトフローインデックスは金属ステアレートと成分Aの両方を使用するときに予期しない相乗効果を示す。
【０１８１】
成分A、BとC及び/又はDおよび選択的にFの組合せは酸素誘導時間（OIT）により測定される改良酸化防止作用を示す：
回転成形工程中にポリマー製品は主に熱にさらされ、それは加工時間でポリマーの酸化、換言すればレジン分解をもたらす。酸化誘導時間（OIT）は回転成形プロセスでの基本要因である暴露時間が経つにつれて酸化を予防する酸化防止剤効率の指標である。
【０１８２】
また改良メルトフローインデックス（MFI）または溶融流量（MFR）は実測される。
【実施例】
【０１８３】
黄色度指数YIはDIN（ドイツ工業規格）6167によって異なる暴露時間Tmにおいて測定された。YIは低いほどよい。
メルトフローインデックスMFI［g/10min］はISO（国際標準化機構）1133によって決定された。MFIは高いほどよい。
酸化誘導時間OITは分で表わされ、示差走査熱量法DSCを使用して測定された：試料はDSC炉中で40℃〜200℃に20℃/minで加熱され、3分間窒素雰囲気下に恒温維持された。次に循環ガスは発熱反応に関係する酸化が観測されるまで酸素に変えられた。発熱反応開始時間はOIT値を決定した。
OIT値は高いほどよい。
成形品取出し適性DMAは異なる暴露時間Tmにおいて実験的評価され、三分類で記述された
“E”： 易成形取出し
“M”： 中間難成形取出し
“D”： 難成形取出し
【０１８４】
使用物質：
ポリエチレン：
LLDPE-1：エチレン−ブテン共重合体、d＝0.938 g/cm3、MFI＝4 g/10 min、粉体形態回転成形等級
【０１８５】
成分A：
ホスタノクス（Hostanox）OSP1（OSP-1）、化学式（I）の化合物を含む。
【０１８６】
成分B：
ホスタノクス（Hostanox）PAR24（PAR24）
サンドスタブ（Sandostab）P-EPQ（P-EPQ）
【０１８７】
成分C：
ホスタノクス（Hostanox）O16（O16）
【０１８８】
成分D：
ホスタヴェ（Hostvin）N30（N30）
【０１８９】
成分E：
紫外線吸収剤
【０１９０】
成分F：
ステアリン酸亜鉛（ステアレート亜鉛）
【０１９１】
成形取出し適性及びOIT改良についての実施例1〜13
LLDPE-1混合物及び成分混合物は低速ミキサー（Kenwood型式配合機）で調製され、その後にアルミニウム皿に流し込まれた。
試料は次に190℃の温度において換気オーブンに投入され、そこでTm＝15分間維持された。
異なる粉末混合物についてのOIT値とDMAは表１に示される：
【０１９２】
【表１】
2009544786.tif 000059
【０１９３】
初期結果としてHostanox OSP-1は配合に含まれるときに増進OIT値を示す。さらに驚くほど全OSP-1含有試料はすべてのほかの配合に比較して表１に規定されるように非常に成形取出し容易であることが観測された。
【０１９４】
色の安定度と成形取出し適性改良についての実施例20〜23
LLDPE-1ポリマーと成分の混和物は低速ミキサー（Kenwood型式配合機）で調製され、その後に単スクリュー押出機で押出されてペレット成形された。
処理される粒体はアルミニウム槽に流し込まれた。
試料は次にTm＝30，60，90及び120分間190℃の温度において換気オーブンに投入された。
YIの結果は表２に与えられる。
【０１９５】
【表２】
2009544786.tif 000060
【０１９６】
Hostanox OSP-1に基づく配合についてP-EPQとN30に基剤のものを含むほかの配合に比較してすぐれた色の安定度（抗黄変性）は実測された。
DMAの結果は表３に与えられる。
【０１９７】
【表３】
2009544786.tif 000061
【０１９８】
Hostanox OSP-1含有試料はP-EPQとN30に基剤のものを含むほかの配合より随分易成形取出し適性を示した。
【０１９９】
色の安定度とMFI安定性についての実施例30〜33
LLDPE-1と成分の混和物は低速ミキサー（Kenwood型式配合機）で調製され、その後に単スクリュー押出機で押出されてペレット成形された。
処理される粒体はアルミニウム槽に流し込まれた。
試料は次に30、60、90及び120分間190℃の温度において換気オーブンに投入された。
MFIとYIは表４及び表５に示される。
【０２００】
【表４】
2009544786.tif 000062
【０２０１】
【表５】
2009544786.tif 000063
【０２０２】
最多数の配合物は成形取出しまたは離型剤として金属ステアレートを含有する。
離型剤として使用されるステアレート亜鉛は多少色違いとメルトフロー特性変更を誘起する不利を有する。
【０２０３】
色の安定度：ステアレート亜鉛を有するかまたはなくてOSP-1基剤配合は硬化時間中にすぐれた色の安定度を示し、金属ステアレートと組み合わされたP-EPQとN30基剤のものを含むほかの配合をしのぐ。
【０２０４】
MFI安定性：
ステアレート亜鉛なし：OSP-1基剤配合はすぐれたMFI安定性を示す。
ステアレート亜鉛配合：OSP-1基剤配合はステアレート亜鉛と組み合わされたP-EPQとN30を基剤とした配合に対して改良MFI保護を示す。
【国際調査報告】
2009544786.tif 000077
2009544786.tif 000078
2009544786.tif 000079
2009544786.tif 000080